(57)【要約】  改善された更なる取扱いのために、支持材（１６）上にシリコンブロック（１３）を固定すべく、接着剤（２３）を含侵され且つガラス繊維から成る繊維材料（２２）がシリコンブロックと支持材との間の接着剤接合部（２０）内に導入される。このとき、シリコンブロック（１３）は支持材（１６）上に位置決めされる。繊維材料（２２）は、接着剤接合部（２０）が、共に極端に押圧されず、より安定であることを意味する。  （図１参照）
2011522429.tif 000002
【特許請求の範囲】
【請求項１】
シリコンブロック（１３、１１３）を該シリコンブロック（１３、１１３）用の支持材（１６、１１６）上に固定するための方法であって、前記シリコンブロックが前記支持材（１６、１１６）に接着剤で固定されるように結合される方法において、
前記接着剤結合が接着剤接合部（２０、１２０）の接着層によって行われ、該接着層が繊維材料（２２、１２２）と接着剤（２３、１２３）とを含んで成ることを特徴とする、方法。
【請求項２】
前記接着剤（２３、１２３）が、前記シリコンブロック（１３、１１３）または前記支持材（１６、１１６）への取付の前に、前記繊維材料（２２、１２２）に含侵され、好ましくは、少なくとも一つの側からスプレーすることによって含侵されることを特徴とする、請求項１に記載の方法。
【請求項３】
前記接着剤（２３、１２３）が、前記繊維材料（２２、１２２）の適用の前に、前記シリコンブロック（１３、１１３）または前記支持材（１６、１１６）の少なくとも一つの面に表面塗布され、好ましくは、少なくとも一つの側からスプレーすることによって表面塗布されることを特徴とする、請求項１または２に記載の方法。
【請求項４】
前記接着剤（１２３）が含侵された繊維材料（１２２）が、前記支持材（１１６）を超えて側面に沿って突出し、好ましくは、該支持材を覆って係合するように延在し、特に、該支持材（１１６）に側面に沿って接続されることを特徴とする、請求項１〜３のいずれか１項に記載の方法。
【請求項５】
前記接着剤（１２３）が含侵された繊維材料（１２２）が、前記支持材（１１６）に前記繊維材料または前記接着層を補強固定するために、前記繊維材料（１２２）による、前記支持材の連結の態様で該支持材（１１６）の凹部または溝（１１９ａ、１１９ｂ）内に延在することを特徴とする、請求項４に記載の方法。
【請求項６】
前記接着層に電流を印加することによる加熱と電流フローによる抵抗加熱とによる、後での該接着層の分離または接着剤接続のために、該接着層が電気伝導性の繊維材料（２２、１２２）及び／または電気伝導性の接着剤（２３、１２３）を有して電気伝導性であることを特徴とする、請求項１〜５のいずれか１項に記載の方法。
【請求項７】
前記接着剤接合部（２０、１２０）内に前記繊維材料と共に後で存在する接着剤（２３、１２３）よりも著しく多い接着剤（２３、１２３）が前記繊維材料（２２、１２２）に塗布され、過剰な接着剤（２３、１２３）が、前記繊維材料（２２、１２２）から外に圧搾され、好ましくは、追加の力を適用することなく前記シリコンブロック（１３、１１３）の重量によって圧搾されることを特徴とする、請求項１〜６のいずれか１項に記載の方法。
【請求項８】
シリコンブロック用の支持材（１６、１１６）上の前記シリコンブロック（１３、１１３）の構成であって、該シリコンブロック（１３、１１３）が前記支持材（１６、１１６）に接着剤で固定されるように結合される構成において、
前記接着剤結合が接着剤接合部（２０、１２０）の接着層によって行われ、該接着層が繊維材料（２２、１２２）及び接着剤（２３、１２３）を含んで成ることを特徴とする、構成。
【請求項９】
前記シリコンブロック（１３、１１３）及び前記支持材（１６、１１６）が共に押圧された後に、特に硬化後に、接着剤（２３、１２３）よりも著しく多い繊維材料（２２、１２２）が前記接着剤接合部（２０、１２０）内に存在し、好ましくは、少なくとも３倍〜５倍の量の繊維材料が存在することを特徴とする、請求項８に記載の構成（１１、１１１）。
【請求項１０】
請求項１〜１６のいずれか１項に記載の方法を使用して準備されることを特徴とする、請求項８または９に記載の構成（１１、１１１）。
【請求項１１】
接着剤（１２３）が含侵された前記繊維材料（１２２）が、前記支持材（１１６）を超えて側面に沿って突出し、好ましくは、該支持材を覆って係合するように延在し、特に、該支持材（１１６）に側面に沿って接続されることを特徴とする、請求項８〜１０のいずれか１項に記載の構成（１１、１１１）。
【請求項１２】
接着剤（１２３）が含侵された前記繊維材料（１２２）が、前記支持材（１１６）に前記繊維材料または前記接着層を補強固定するために、前記繊維材料（１２２）による、前記支持材の連結の態様で該支持材（１１６）の凹部または溝（１１９ａ、１１９ｂ）内に延在することを特徴とする、請求項１１に記載の構成（１１、１１１）。
【請求項１３】
前記接着層に電流を印加することによる加熱と電流フローによる抵抗加熱とによる、後での該接着層の分離または接着剤接続のために、該接着層が電気伝導性の繊維材料（２２、１２２）及び／または電気伝導性の接着剤（２３、１２３）を有して電気伝導性であることを特徴とする、請求項８〜１２のいずれか１項に記載の構成（１１、１１１）。
【請求項１４】
前記接着剤接合部（２０、１２０）の前記接着剤（２３、１２３）が充填材を含んで成り、該充填材が、繊維材料または充填要素のいずれかであり、特に、おおよそ均一な大きさを有するビーズまたは同様のものであり、好ましくは、ガラス、または前記接着剤と同一の材料から成る充填要素であることを特徴とする、請求項８〜１３のいずれか１項に記載の構成（１１、１１１）。
【発明の詳細な説明】
【技術分野】
【０００１】
本発明は、対象とする支持材上にシリコンから成るブロックまたは均等物を固定するための方法と、支持材上のこの種類のシリコンブロックの対応する構成とに関する。
【背景技術】
【０００２】
太陽電池用のウエハーが切り出されるシリコンブロックが、例えば、この処理工程のために及び更なる処理工程のためにも支持材上に固定されることが知られている。通常、この固定は接着剤結合によって行われ、ここでシリコンブロックは支持材に固定されるように接着剤で結合される。その後、シリコンブロックの更なる取扱い、特に輸送中の取扱いは、支持材を把持することによって行われることができ、ここで、シリコンブロックは、通常、支持材の下方に懸架される。この場合、一方の支持材と他方のシリコンブロックとの間に、適度に均一な接着剤接合部、特に正確な所望の方向で適度に均一な接着剤接合部を得ることが困難な場合が多い。
【発明の概要】
【発明が解決しようとする課題】
【０００３】
本発明は、導入部分で述べた方法及び導入部分で述べた構成を提供することの問題に基づいており、これら方法及び構成により、従来技術における問題が回避されることができ、特に、シリコンブロックと支持材との間の単純且つ信頼性の高い正確に画定された接続が生み出されうる。
【課題を解決するための手段】
【０００４】
本問題は、請求項１の特徴を含む方法及び請求項８の特徴を含む構成によって解決される。本発明の有利且つ好適な形態が、更なる請求項の主題であり、以下でより詳細に説明される。本発明に適用できる特徴のいくつかが本方法または本構成に関連してのみ記載される。しかしながら、これとは関係なく、それら特徴は本方法及び本構成の両方に適用できることが意図されている。請求項の記載は、明示的な参照によって明細書の内容に包含される。
【０００５】
本発明は、接着剤接合部内の接着層によって行われる、シリコンブロックと支持材との間の接着剤結合を提供し、ここで、接着層は繊維材料及び接着剤を含んで成る。それ故に、このことは、主に接着剤接合部内の繊維材料により一種のスペーサー（spacer）構成が可能であること、及び例えば支持材上に載置されるシリコンブロックの重量によって、接着剤自体が押し退けられても接着剤接合部が過剰に小さくならないことを意味する。その結果、使用された繊維材料の種類、組成及び厚さによって変化されうる接着剤接合部の最小の厚さは維持される。
【０００６】
繊維材料がシリコンブロックまたは支持材上に適合または配置される前に接着剤を含侵されるかまたは概して提供されることは有利である。これは、例えば少なくとも一つの側から繊維材料上にスプレーすることによって行われる。平面繊維材料への接着剤の斯かる塗布または含侵が、接着剤を用いる唯一の工程であることは有利である。拡張された形態では、接着剤の提供が、接着剤で結合されるべきであるシリコンブロックまたは支持材の二つの面の少なくとも一方の面に接着剤を拡散または薄く被覆することでなされうる。これは、スプレー、拡散、または回転塗布（roll on）によっても行われうる。
【０００７】
接着剤結合が提供されるシリコンブロックの面は、接着剤がシリコンブロック上を進むのを防ぐために、接着結合の全工程の間、少なくとも接着剤がもはや早く流れないように少なくとも部分的に硬化せしめられるまで下方を向いて提供されうる。その結果、漏出した接着剤または滴下する接着剤をシリコンブロックから苦労して除去しなければならない状況を回避できる。
【０００８】
繊維材料が接着剤の全表面または接着剤接合部を覆って均等に分配されることは有利である。繊維材料が側面に沿って飛び出すことは特に有利である。
【０００９】
本発明の形態において、繊維材料は、特に、硬化された接着剤により固着されるときに、支持材を超えて突出することができる。接着剤単体、または繊維材料と一緒になった接着剤が側面に沿って支持材を覆って係合しうることは有利であり且つ支持材に接続されうることは特に有利である。それによって、例えば、側面への動きに対する、支持材とシリコンブロックとの間の接着剤接続の安定性を改善することもできる。繊維材料が側面に沿って支持材を覆って係合するとき、繊維材料は、例えば溝または押込み（depression）のような支持材の凹部内に係合することができる。その結果、接着剤単体、または繊維材料と一緒になった接着剤による支持材の、一種の連結（interlocking）が繊維材料または接着層を支持材に補強固定するように実現されうる。できるだけ均一な、シリコンブロックと支持材との間の距離に合わせるために、繊維材料はその範囲に亘って均一な材料の厚さを有しうる。この均一な材料の厚さは、特に前記材料が接着剤を含侵されるかまたは接着剤で完全に満たされるとき、或いは高い圧力が接着剤接合部に及ぼされるときなどに存在するはずである。というのは、例えばシリコンブロックが、支持材上に載置され且つ接着剤接合部をシリコンブロック自体の重量で押圧し、ひいては繊維材料を押圧するからである。
【００１０】
本発明の形態において、繊維材料が繊維の規則的な配向を有することは有利である。例として、織物構造が考えられ、且つ代案として不織製品、ノンクリンプファブリック（non-crimp fabric）、または繊維からなる他の繊維層材料（textile layer material）も考えられる。繊維材料が単層型で接着剤接合部内に導入されることは特に有利である。接着剤接合部が比較的大きい厚さを有する場合、繊維材料は多層型でも提供されうる。接着剤接合部に関する繊維材料の厚さは、繊維材料が接着剤接合部内で所定の圧力を受けるように定められるべきであり、その結果、繊維材料はスペーサーとしての機能を果たすことができる。一つの可能な繊維材料がガラス繊維である。代案として、他の公知の繊維材料も使用されうる。
【００１１】
本発明の更なる形態において、接着層は、電気伝導性であることができ、且つこの目的のために、電気伝導性の繊維材料及び／または電気伝導性の接着剤を含んで成る。ここで、従来のガラス繊維を有する導電繊維の混合物、例えば約５％〜１０％の割合の従来のガラス繊維を有する導電繊維の混合物も可能である。代案としてまたは加えて、接着剤は、電気伝導性であることができ、別の接着剤への追加物とすることも可能である。後での接着層の分離またはウエハーブロックの切り出し後の接着剤接続のために、例えば側面の接点接続により、接着層に電流を印加することによって抵抗加熱を伴った電流フローを発生させることが可能である。これは、切り出されたウエハーを支持材から分離するために、対応して作成された接着剤を分解または最初に除去するための一つの可能な機構である。
【００１２】
接着剤が繊維材料に塗布されるとき、接着剤結合部内に後で繊維材料と共に存在する接着剤よりも著しく多い接着剤が塗布されることは有利である。接着剤結合の間、過剰な接着剤が、接着剤接合部が所望の接合幅を有するまで繊維材料から押し出される。これは、前記シリコンブロックの重量が、接着剤の含侵された繊維材料を押圧するように、例えば支持材上の上述した位置のシリコンブロックによって行われうる。更なる力の作用も提供されうることは言うまでもない。
【００１３】
シリコンブロック及び支持材が共に押圧された後で且つ接着剤の硬化後、すなわちシリコンブロック及び支持材の完成した構成において、接着剤よりも著しく多い繊維材料が接着剤接合部内に存在しうることは有利である。それによって、強度は主に繊維材料によってもたらされる。ここで、繊維材料及び接着剤の比率は、３：１と５：１との間で変化でき且つ所定の環境下で更に大きい場合がある。
【００１４】
本発明の更なる形態において、充填材を含んで成る接着剤が接着剤接合部に使用されうる。使用される充填材は、繊維材料、例えば、せいぜい数ｍｍの範囲の非常に短い繊維長を有する繊維材料、またはかなり長い他の繊維材料の繊維のいずれかでありうる。代案として、充填要素が使用されてもよく、充填要素は、例えば均一な大きさまたは均一な直径を有するビーズまたは同様のものである。また、斯かる充填要素は、接着剤接合部が、例として圧縮の結果、所々で消失するのを防ぐのを補助できる。斯かる充填要素は、例えばガラスまたは同様のものから成りうる。代案として、充填要素は接着剤と同一の材料から成ってもよく、その結果、このことは接着層の均質な材料特性を生じさせる。このことは繊維材料の繊維にも適用される。
【００１５】
これら及び更なる特徴が特許請求の範囲だけでなく明細書及び図からも明らかになり、ここで、個々の特徴は、それ自体単独または個々の組合せの形態で、本発明の実施形態及び他の分野において実施されることができ、また、本願で権利保護が主張されている有利な、個別に保護されうる実施形態を構成することができる。個々の項目及び小見出しに本願を細分することは、本願のもとになされる記述の一般的な有効性を限定するものではない。
【図面の簡単な説明】
【００１６】
【図１】図１は、支持材及びシリコンブロックの構成を通った部分図を示し、支持材及びシリコンブロックは、繊維材料及び接着剤から成る接着剤接合部によって接続される。
【図２】図２は、図１の構成の代案を示し、ここで、接着剤を含侵された繊維材料は、支持材を覆って係合し且つ側部の溝内に係合する。
【発明を実施するための形態】
【００１７】
本発明の例となる実施形態が図に概略的に示され且つ以下でより詳細に説明される。
図１は、本発明に係る構成１１を通した概略部分図において、いかにシリコンブロック１３が対象となる支持材１６上に接着剤で結合されるかを示す。図１は、二つの部分が共に接合された後の構成１１を示し、例えば、接着剤結合部が、まだ硬化される前、または硬化された直後の構成１１を示す。この場合、シリコンブロック１３は、下面部１４が前記支持材の方を向いた状態で支持材１６上に載置され、二つの側部１５ａ及び１５ｂは自由である。シリコンブロック１３の下面部１４は、支持材１６の上面部１７と共に接着剤接合部２０を形成する。シリコンブロックの寸法、例えば２００ｍｍ〜３００ｍｍの幅及び高さ、並びに支持材１６のシリコンブロックと同じ幅及び約５０ｍｍの高さを考慮すると、接着剤接合部２０は、数ｍｍ、例えば、１ｍｍ〜３ｍｍにされうる。
【００１８】
いかに接着剤接合部２０が繊維材料２２及び接着剤２３で完全に満たされるかが理解されうる。更にその上、接着剤接合部２０内にほぼ均一な状態で繊維材料２２が存在する結果、接着剤接合部（２０）自体はおおよそ一定の高さを有することも理解されうる。
【００１９】
また、繊維材料２２も接着剤２３も接着剤接合部２０から大量にはみ出ることなく支持材１６の側部１８ａ及び１８ｂに到達したことが図１から理解されうる。これは、例えば、圧縮によりはみ出している接着剤２３または繊維材料２２を除去することによって実現されうる。代案として、繊維材料２２及び接着剤２３は、接着剤接合部２０からほとんど何もはみ出さないような態様で接着剤接合部２０内に導入されうる。しかしながら、支持材１６の側部１８ａ及び１８ｂで、はみ出す接着剤２３または繊維材料２２が、例えば使用後に、ガラスから成る支持材１６から比較的容易に機械的に除去されうるので、このことは実際にはいかなる混乱ももたらさない。
【００２０】
図１は、まだ別個の繊維材料２２への接着剤２３の塗布を示さない。しかしながら、これは、繊維材料２２に手動で塗布されている接着剤２３によるそれ自体公知の手段、例えば回転塗布、スプレー、またはブラシの使用によって行われることができ、ここで、繊維材料２２はすでに接着剤接合部２０の範囲におおよそ合わせられていた。代案として、より大きい処理量のために、塗布は、供給装置、例えば供給ローラー（supply roll）によってもたらされ、且つ機械または自動化手段によって接着剤２３を提供されうる。更にその上、シリコンブロック１３の下面部１４または支持材１６の上面部１７のいずれか、場合によっては両方とも、繊維材料２２の適用の前にすでに接着剤２３を提供されうる。
【００２１】
上記で説明されてきたように、繊維材料２２は、織物マット（woven mat）の形態のガラス繊維を含んで成りうるが、同様に他の繊維でもよく、またはいくつかの他の形態で存在してもよい。しかしながら、この場合、個々の繊維は、ほぼ一定の接着剤接合２０のために、おおよそ一定の厚さが実現されうるように、繊維マットのおおよそ編み目の方向を有すべきである。使用される接着剤２３はエポキシ樹脂であることができ、或いは、斯かる繊維複合材料に使用される他の樹脂または接着剤であってもよく、例えば、所定の電気伝導率を有する上述した接着剤などであってもよい。硬化は加熱によって加速されうる。
【００２２】
図２は、代替的な実施形態の構成１１１を示す。図２でも、側部１１５ａ及び１１５ｂと下面部１１４とを有するシリコンブロック１１３が接着剤接合部１２０によって支持材１１６に接続される。図１と同様に、接着剤１２３と一緒になった繊維材料１２２が接着剤接合部１２０内に配設される。しかしながら、図１と異なり図２では、繊維材料１２２は接着剤接合部１２０を超えて側面に沿って導かれ且つ二つの側部上に一種の連結部１２１ａ及び１２１ｂを備えた段部を有する。この連結部１２１は、支持材１１６の側部１１８ａ及び１１８ｂ内の溝１１９ａ及び１１９ｂ内に係合する。図２からすぐに理解されうるように、接着剤１２３と一緒になった繊維材料１２２の本実施形態は、連結部１２１ａ及び１２１ｂの結果として、支持材１１６への特に正確な固定接続を形成する。その結果、図１の接続よりも更に強い接続が生み出されうる。
【００２３】
構成１１１を生み出すために、図１に記載された構成と似た手段で接着剤を含侵または提供され且つ接着剤接合部１２０を超えて側面に沿って著しく突出する繊維材料１２２は、外縁によって溝１１９ａ及び１１９ｂ内に係合するような態様で支持材１１６の側部１１８ａ及び１１８ｂの上方領域を覆って敷設されるか曲げられる。結果として、図示される連結部１２１ａ及び１２１ｂが正確に形成される。図２では、該連結部の段部が、比較的角があるものとして示されてはいるが、実際には、より丸まっているか、または支持材１１６の側部１１８ａ及び１１８ｂに沿って正確に進むことができる。また、この連結部１２１ａ及び１２１ｂの成形は、例えば外部から適用される押型（mould）のような補助材によっても可能である。これら押型は、例えば、側面に沿って突出する繊維材料１２２を溝１１９ａ及び１１９ｂ内に押圧するだけでなく、全体形状、特に連結部１２１ａ及び１２１ｂの対応する外形をもたらすような態様で具現化されうる。本構成１１１を生み出すために、繊維材料１２２が接着剤接合部１２０の側部を超えて側部に約３０ｍｍ〜５０ｍｍだけ突出すべきであることが図２から見られうる。
【００２４】
繊維材料による連結部１２１の代案として、接着剤のみが側面に沿って支持材１６を抱持していることを更に思い付きうる。この場合、実現される安定度がいくぶん小さくなりうるが、それでもなお有利である。
【００２５】
図１及び図２に示されるような接着剤接合部２０内の接着剤２３と一緒になった繊維材料２２に加えて、上述された充填要素も提供されうる。充填要素は、接着剤の後に繊維材料に適用されるか、或いは接着剤と共に又は接着剤と混合された状態で繊維材料に適用される。代案として、充填要素は、接着剤を提供された繊維材料２２を例えば支持材１６の上面部１７上に配置した後に塗布または散布されてもよい。
【００２６】
接着剤２３を提供された繊維材料２２が支持材１６の上面部１７に最初に塗布されることは有利である。後で、シリコンブロック１３は、下面部１４が支持材１６の上面部１７上にある状態で配置される。シリコンブロック自体の重量に加えて、更なる圧力が、安定した接続のために、且つ繊維材料２２の外にできるだけ多くの接着剤２３を押圧するためにも上方から及ぼされうる。この場合、支持材１６及びシリコンブロック１３が、互いに対して正確な方向を有し、少なくとも平行または下面部１４が上面部１７と平行であることを確実なものとすべく、例えば外部に取り付けられた位置合わせの手法によって、注意が払われるべきである。
【図１】
2011522429.tif 000003
【図２】
2011522429.tif 000004
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
シリコンブロック（１３、１１３）を該シリコンブロック（１３、１１３）用の支持材（１６、１１６）上に固定するための方法であって、前記シリコンブロックが前記支持材（１６、１１６）に接着剤で固定されるように結合される方法において、
前記接着剤結合が接着剤接合部（２０、１２０）の接着層によって行われ、該接着層が繊維材料（２２、１２２）と接着剤（２３、１２３）とを含んで成ることを特徴とする、方法。
【請求項２】
前記接着剤（２３、１２３）が、前記シリコンブロック（１３、１１３）または前記支持材（１６、１１６）への取付の前に、前記繊維材料（２２、１２２）に含侵されることを特徴とする、請求項１に記載の方法。
【請求項３】
前記接着剤（２３、１２３）が、前記繊維材料（２２、１２２）の適用の前に、前記シリコンブロック（１３、１１３）または前記支持材（１６、１１６）の少なくとも一つの面に表面塗布されることを特徴とする、請求項１または２に記載の方法。
【請求項４】
前記接着剤（１２３）が含侵された繊維材料（１２２）が、前記支持材（１１６）を超えて側面に沿って突出することを特徴とする、請求項１〜３のいずれか１項に記載の方法。
【請求項５】
前記接着剤（１２３）が含侵された繊維材料（１２２）が、前記支持材（１１６）を超えて側面に沿って突出し且つ該支持材を覆って係合するように延在することを特徴とする、請求項１〜４のいずれか１項に記載の方法。
【請求項６】
前記接着剤（１２３）が含侵された繊維材料（１２２）が、前記支持材（１１６）に前記繊維材料または前記接着層を補強固定するために、前記繊維材料（１２２）による、前記支持材の連結の態様で該支持材（１１６）の凹部または溝（１１９ａ、１１９ｂ）内に延在することを特徴とする、請求項４または５に記載の方法。
【請求項７】
前記接着層に電流を印加することによる加熱と電流フローによる抵抗加熱とによる、後での該接着層の分離または接着剤接続のために、該接着層が電気伝導性の繊維材料（２２、１２２）及び／または電気伝導性の接着剤（２３、１２３）を有して電気伝導性であることを特徴とする、請求項１〜６のいずれか１項に記載の方法。
【請求項８】
前記接着剤接合部（２０、１２０）内に前記繊維材料と共に後で存在する接着剤（２３、１２３）よりも著しく多い接着剤（２３、１２３）が前記繊維材料（２２、１２２）に塗布され、過剰な接着剤（２３、１２３）が、前記繊維材料（２２、１２２）から外に圧搾されることを特徴とする、請求項１〜７のいずれか１項に記載の方法。
【請求項９】
シリコンブロック用の支持材（１６、１１６）上の前記シリコンブロック（１３、１１３）の構成であって、該シリコンブロック（１３、１１３）が前記支持材（１６、１１６）に接着剤で固定されるように結合される構成において、
前記接着剤結合が接着剤接合部（２０、１２０）の接着層によって行われ、該接着層が繊維材料（２２、１２２）及び接着剤（２３、１２３）を含んで成ることを特徴とする、構成。
【請求項１０】
前記シリコンブロック（１３、１１３）及び前記支持材（１６、１１６）が共に押圧された後に、接着剤（２３、１２３）よりも著しく多い繊維材料（２２、１２２）が前記接着剤接合部（２０、１２０）内に存在することを特徴とする、請求項９に記載の構成（１１、１１１）。
【請求項１１】
請求項１〜８のいずれか１項に記載の方法を使用して準備されることを特徴とする、請求項９または１０に記載の構成（１１、１１１）。
【請求項１２】
接着剤（１２３）が含侵された前記繊維材料（１２２）が、前記支持材（１１６）を超えて側面に沿って突出することを特徴とする、請求項９〜１１のいずれか１項に記載の構成（１１、１１１）。
【請求項１３】
接着剤（１２３）が含侵された前記繊維材料（１２２）が、前記支持材（１１６）を超えて側面に沿って突出し且つ該支持材を覆って係合するように延在することを特徴とする、請求項９〜１２のいずれか１項に記載の構成（１１、１１１）。
【請求項１４】
接着剤（１２３）が含侵された前記繊維材料（１２２）が、前記支持材（１１６）に前記繊維材料または前記接着層を補強固定するために、前記繊維材料（１２２）による、前記支持材の連結の態様で該支持材（１１６）の凹部または溝（１１９ａ、１１９ｂ）内に延在することを特徴とする、請求項１２または１３に記載の構成（１１、１１１）。
【請求項１５】
前記接着層に電流を印加することによる加熱と電流フローによる抵抗加熱とによる、後での該接着層の分離または接着剤接続のために、該接着層が電気伝導性の繊維材料（２２、１２２）及び／または電気伝導性の接着剤（２３、１２３）を有して電気伝導性であることを特徴とする、請求項９〜１４のいずれか１項に記載の構成（１１、１１１）。
【請求項１６】
前記接着剤接合部（２０、１２０）の前記接着剤（２３、１２３）が充填材を含んで成り、該充填材が、繊維材料または充填要素のいずれかであることを特徴とする、請求項９〜１５のいずれか１項に記載の構成（１１、１１１）。
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
シリコンブロック（１３、１１３）を該シリコンブロック（１３、１１３）用の支持材（１６、１１６）上に固定するための方法であって、前記シリコンブロックが前記支持材（１６、１１６）に接着剤で固定されるように結合される方法において、
前記接着剤結合が接着剤接合部（２０、１２０）の接着層によって行われ、該接着層が繊維材料（２２、１２２）と接着剤（２３、１２３）とを含んで成ることを特徴とする、方法。
【請求項２】
前記接着剤（２３、１２３）が、前記シリコンブロック（１３、１１３）または前記支持材（１６、１１６）への取付の前に、前記繊維材料（２２、１２２）に含侵されることを特徴とする、請求項１に記載の方法。
【請求項３】
前記接着剤（２３、１２３）が、前記シリコンブロック（１３、１１３）または前記支持材（１６、１１６）への取付の前に、少なくとも一つの側からスプレーすることによって前記繊維材料（２２、１２２）に含侵されることを特徴とする、請求項１または２に記載の方法。
【請求項４】
前記接着剤（２３、１２３）が、前記繊維材料（２２、１２２）の適用の前に、前記シリコンブロック（１３、１１３）または前記支持材（１６、１１６）の少なくとも一つの面に表面塗布されることを特徴とする、請求項１〜３のいずれか１項に記載の方法。
【請求項５】
前記接着剤（２３、１２３）が、前記繊維材料（２２、１２２）の適用の前に、前記シリコンブロック（１３、１１３）または前記支持材（１６、１１６）の少なくとも一つの面に、少なくとも一つの側からスプレーすることによって表面塗布されることを特徴とする、請求項１〜４のいずれか１項に記載の方法。
【請求項６】
前記接着剤（１２３）が含侵された繊維材料（１２２）が、前記支持材（１１６）を超えて側面に沿って突出することを特徴とする、請求項１〜５のいずれか１項に記載の方法。
【請求項７】
前記接着剤（１２３）が含侵された繊維材料（１２２）が、前記支持材（１１６）を超えて側面に沿って突出し且つ該支持材を覆って係合するように延在することを特徴とする、請求項１〜６のいずれか１項に記載の方法。
【請求項８】
前記接着剤（１２３）が含侵された繊維材料（１２２）が、前記支持材（１１６）を超えて側面に沿って突出し、該支持材を覆って係合するように延在し、且つ該支持材（１１６）に側面に沿って接続されることを特徴とする、請求項１〜７のいずれか１項に記載の方法。
【請求項９】
前記接着剤（１２３）が含侵された繊維材料（１２２）が、前記支持材（１１６）に前記繊維材料または前記接着層を補強固定するために、前記繊維材料（１２２）による、前記支持材の連結の態様で該支持材（１１６）の凹部または溝（１１９ａ、１１９ｂ）内に延在することを特徴とする、請求項６〜８のいずれか１項に記載の方法。
【請求項１０】
前記接着層に電流を印加することによる加熱と電流フローによる抵抗加熱とによる、後での該接着層の分離または接着剤接続のために、該接着層が電気伝導性の繊維材料（２２、１２２）及び／または電気伝導性の接着剤（２３、１２３）を有して電気伝導性であることを特徴とする、請求項１〜９のいずれか１項に記載の方法。
【請求項１１】
前記接着剤接合部（２０、１２０）内に前記繊維材料と共に後で存在する接着剤（２３、１２３）よりも著しく多い接着剤（２３、１２３）が前記繊維材料（２２、１２２）に塗布され、過剰な接着剤（２３、１２３）が、前記繊維材料（２２、１２２）から外に圧搾されることを特徴とする、請求項１〜１０のいずれか１項に記載の方法。
【請求項１２】
前記接着剤接合部（２０、１２０）内に前記繊維材料と共に後で存在する接着剤（２３、１２３）よりも著しく多い接着剤（２３、１２３）が前記繊維材料（２２、１２２）に塗布され、過剰な接着剤（２３、１２３）が、追加の力を適用することなく前記シリコンブロック（１３、１１３）の重量によって前記繊維材料（２２、１２２）から外に圧搾されることを特徴とする、請求項１〜１１のいずれか１項に記載の方法。
【請求項１３】
シリコンブロック用の支持材（１６、１１６）上の前記シリコンブロック（１３、１１３）の構成であって、該シリコンブロック（１３、１１３）が前記支持材（１６、１１６）に接着剤で固定されるように結合される構成において、
前記接着剤結合が接着剤接合部（２０、１２０）の接着層によって行われ、該接着層が繊維材料（２２、１２２）及び接着剤（２３、１２３）を含んで成ることを特徴とする、構成。
【請求項１４】
前記シリコンブロック（１３、１１３）及び前記支持材（１６、１１６）が共に押圧された後に、接着剤（２３、１２３）よりも著しく多い繊維材料（２２、１２２）が前記接着剤接合部（２０、１２０）内に存在することを特徴とする、請求項１３に記載の構成（１１、１１１）。
【請求項１５】
請求項１〜１２のいずれか１項に記載の方法を使用して準備されることを特徴とする、請求項１３または１４に記載の構成（１１、１１１）。
【請求項１６】
接着剤（１２３）が含侵された前記繊維材料（１２２）が、前記支持材（１１６）を超えて側面に沿って突出することを特徴とする、請求項１３〜１５のいずれか１項に記載の構成（１１、１１１）。
【請求項１７】
接着剤（１２３）が含侵された前記繊維材料（１２２）が、前記支持材（１１６）を超えて側面に沿って突出し且つ該支持材を覆って係合するように延在することを特徴とする、請求項１３〜１６のいずれか１項に記載の構成（１１、１１１）。
【請求項１８】
接着剤（１２３）が含侵された前記繊維材料（１２２）が、前記支持材（１１６）を超えて側面に沿って突出し、該支持材を覆って係合するように延在し、且つ該支持材（１１６）に側面に沿って接続されることを特徴とする、請求項１３〜１７のいずれか１項に記載の構成（１１、１１１）。
【請求項１９】
接着剤（１２３）が含侵された前記繊維材料（１２２）が、前記支持材（１１６）に前記繊維材料または前記接着層を補強固定するために、前記繊維材料（１２２）による、前記支持材の連結の態様で該支持材（１１６）の凹部または溝（１１９ａ、１１９ｂ）内に延在することを特徴とする、請求項１６〜１８のいずれか１項に記載の構成（１１、１１１）。
【請求項２０】
前記接着層に電流を印加することによる加熱と電流フローによる抵抗加熱とによる、後での該接着層の分離または接着剤接続のために、該接着層が電気伝導性の繊維材料（２２、１２２）及び／または電気伝導性の接着剤（２３、１２３）を有して電気伝導性であることを特徴とする、請求項１３〜１９のいずれか１項に記載の構成（１１、１１１）。
【請求項２１】
前記接着剤接合部（２０、１２０）の前記接着剤（２３、１２３）が充填材を含んで成り、該充填材が、繊維材料または充填要素のいずれかであることを特徴とする、請求項１３〜２０のいずれか１項に記載の構成（１１、１１１）。
【国際調査報告】
2011522429.tif 000005
2011522429.tif 000006
2011522429.tif 000007
2011522429.tif 000008
2011522429.tif 000009
2011522429.tif 000010